Способ производства крупногабаритных толстых металлических листов или плит

1. Способ производства крупногабаритных толстых металлических листов или плит, включающий изготовление литых слябов, порезку слябов по длине, их нагрев в печи и последующую прокатку на реверсивном толстолистовом стане горячей прокатки, отличающийся тем, что перед нагревом в печи слябы, одинаковые по толщине и химическому составу, в количестве не менее двух соединяют между собой по ширине.
2. Способ по п. 1, отличающийся тем, что прокатку на реверсивном толстолистовом стане производят вдоль линии соединения слябов, при этом ширину соединяемых слябов подбирают таким образом, чтобы ширина полученного соединенного сляба соответствовала бы ширине готового толстого листа или плиты с учетом уширения при прокатке, обжатия по ширине сляба при его прокатке на стане и величины боковой обрези, а длину соединяемых слябов ограничивают их максимально возможной длиной при загрузке в нагревательную печь.
3. Способ по п. 1, отличающийся тем, что соединение слябов осуществляют путем электрошлаковой сварки с использованием расходуемых электродов и защитного шлака, при этом материал электродов и состав защитного шлака подбирают таким образом, чтобы химический состав материала сварного шва и его механические свойства соответствовали химическому составу и механическим свойствам материала свариваемых слябов, перед сваркой и в процессе сварки слябы подогревают до температуры, обеспечивающей надежное бездефектное соединение материалов соединяемых слябов и сварного шва по всей зоне сварки, а после сварки слябы подвергают замедленному охлаждению со скоростью, обеспечивающей отсутствие дефектов в материале сварного шва и околошовной зоны соединенных слябов.